(57)【要約】【課題】紫外線の照射によって劣化しにくく、かつ、ブルーライト領域の光の遮蔽効果の高い複合粉体とそれを用いた化粧料を提供する。【解決手段】複合粉体は、第１の金属元素を含む無機粉体と、第２の金属元素を含み、無機粉体の表面の少なくとも一部を被覆する金属酸化物（ただし、アルカリ土類金属酸化物を除く。）又は金属水酸化物（ただし、アルカリ土類金属水酸化物を除く。）と、紫外線吸収効果を有する有機化合物とを含み、無機粉体と金属酸化物又は金属水酸化物と有機化合物とが複合化されている。【選択図】なし【特許請求の範囲】
【請求項１】
第１の金属元素を含む無機粉体と、
第２の金属元素を含み、前記無機粉体の表面の少なくとも一部を被覆する金属酸化物（ただし、アルカリ土類金属酸化物を除く。）又は金属水酸化物（ただし、アルカリ土類金属水酸化物を除く。）と、
紫外線吸収効果を有する有機化合物とを含み、
前記無機粉体と前記金属酸化物又は前記金属水酸化物と前記有機化合物とが複合化されている、複合粉体。
【請求項２】
前記無機粉体は紫外線遮蔽効果を有する、請求項１に記載の複合粉体。
【請求項３】
前記無機粉体は酸化亜鉛である、請求項１または請求項２に記載の複合粉体。
【請求項４】
前記金属酸化物又は前記金属水酸化物は、酸化鉄、酸化アルミニウム、水酸化アルミニウム、含水シリカからなる群より選ばれた１種以上である、請求項１から請求項３までのいずれか１項に記載の複合粉体。
【請求項５】
前記有機化合物は、分子構造中にケトン基を少なくとも１つ含む、請求項１から請求項４までのいずれか１項に記載の複合粉体。
【請求項６】
前記有機化合物は、ｔ−ブチルメトキシジベンゾイルメタンである、請求項１から請求項５までのいずれか１項に記載の複合粉体。
【請求項７】
平均一次粒子径が１００ｎｍ未満である、請求項１から請求項６までのいずれか１項に記載の複合粉体。
【請求項８】
比表面積が１０ｍ２／ｇ以上である、請求項１から請求項７までのいずれか１項に記載の複合粉体。
【請求項９】
前記無機粉体を５５重量％以上〜９５重量％未満、前記金属酸化物を０重量％より多く５．０重量％以下、前記有機化合物を５．０重量％以上４０重量％以下含む、請求項１から請求項８までのいずれか１項に記載の複合粉体。
【請求項１０】
環状シロキサン５５ｇと流動パラフィン５ｇとＨＬＢが７以下のポリエーテル変性シリコーン５ｇとからなる油相に前記有機−無機複合粉体１５ｇを加えて分散機で３０００ｒｐｍにて１０分間分散して油相分散体を得、前記油相分散体に水１７ｇと多価アルコール３ｇとからなる水相２０ｇを加えて分散機で３０００ｒｐｍにて１０分間分散して乳化物を得た場合、前記乳化物の臨界波長が３８０ｎｍ以上である、請求項１から請求項９までのいずれか１項に記載の複合粉体。
【請求項１１】
環状シロキサン５５ｇと流動パラフィン５ｇとＨＬＢが７以下のポリエーテル変性シリコーン５ｇとからなる油相に前記有機−無機複合粉体１５ｇを加えて分散機で３０００ｒｐｍにて１０分間分散して油相分散体を得、前記油相分散体に水１７ｇと多価アルコール３ｇとからなる水相２０ｇを加えて分散機で３０００ｒｐｍにて１０分間分散して乳化物を得た場合、前記乳化物の５５０ｎｍの透過率が８０％以上である、請求項１から請求項１０までのいずれか１項に記載の複合粉体。
【請求項１２】
環状シロキサン５５ｇと流動パラフィン５ｇとＨＬＢが７以下のポリエーテル変性シリコーン５ｇとからなる油相に前記有機−無機複合粉体１５ｇを加えて分散機で３０００ｒｐｍにて１０分間分散して油相分散体を得、前記油相分散体に水１７ｇと多価アルコール３ｇとからなる水相２０ｇを加えて分散機で３０００ｒｐｍにて１０分間分散して乳化物を得た場合、前記乳化物に対し、太陽光と同等のスペクトルを有し、かつ、３４０ｎｍの波長の光の照射量が６３ｋＪ／ｍ２となるように光を照射した場合、照射前後における前記乳化物のＳＰＦの維持率が８０％以上である、請求項１から請求項１１までのいずれか１項に記載の複合粉体。
【請求項１３】
環状シロキサン５５ｇと流動パラフィン５ｇとＨＬＢが７以下のポリエーテル変性シリコーン５ｇとからなる油相に前記有機−無機複合粉体１５ｇを加えて分散機で３０００ｒｐｍにて１０分間分散して油相分散体を得、前記油相分散体に水１７ｇと多価アルコール３ｇとからなる水相２０ｇを加えて分散機で３０００ｒｐｍにて１０分間分散して乳化物を得た場合、前記乳化物に対し、太陽光と同等のスペクトルを有し、かつ、３４０ｎｍの波長の光の照射量が６３ｋＪ／ｍ２となるように光を照射した場合、照射前後における前記乳化物のＵＶＡＰＦの維持率が８０％以上である、請求項１から請求項１２までのいずれか１項に記載の複合粉体。
【請求項１４】
請求項１から請求項１３までのいずれか１項に記載の複合粉体を含む、乳化物。
【請求項１５】
臨界波長が３８０ｎｍ以上である、請求項１４に記載の乳化物。
【請求項１６】
５５０ｎｍの波長の光の透過率が８０％以上である、請求項１４または請求項１５に記載の乳化物。
【請求項１７】
前記乳化物に対し、太陽光と同等のスペクトルを有し、かつ、３４０ｎｍの波長の光の照射量が６３ｋＪ／ｍ２となるように光を照射した場合、照射前後におけるＳＰＦの維持率が８０％以上である、請求項１４から請求項１６までのいずれか１項に記載の乳化物。
【請求項１８】
前記乳化物に対し、太陽光と同等のスペクトルを有し、かつ、３４０ｎｍの波長の光の照射量が６３ｋＪ／ｍ２となるように光を照射した場合、照射前後における前記乳化物のＵＶＡＰＦの維持率が８０％以上である、請求項１４から請求項１７までのいずれか１項に記載の乳化物。
【請求項１９】
請求項１から請求項１３までのいずれか１項に記載の複合粉体または請求項１４から請求項１８までのいずれか１項に記載の乳化物を含む化粧料。
【発明の詳細な説明】
【技術分野】
【０００１】
本発明は、一般的には複合粉体に関し、特定的には無機粉体と有機化合物が複合化された複合粉体に関する。また本発明は、上記複合粉体を含有する乳化物や、これらを配合した化粧料に関する。
【背景技術】
【０００２】
従来、皮膚用化粧料、メイクアップ化粧料等の化粧料では、着色及び調色、滑性や光沢の付与等の目的で顔料が用いられるが、特に紫外線による紅斑や日焼けを防止する化粧料が多く開発され、サンスクリーン剤やファンデーション等の化粧料が汎用されている。
【０００３】
これらの化粧料に使用される粉体として、微粒子酸化チタン、微粒子酸化亜鉛等の金属酸化物は紫外線散乱効果を有している粉末もあり、日焼け防止用化粧料によく使用される。
【０００４】
一方、ブチルメトキシジベンンゾイルメタン等に代表される有機系化合物からなる紫外線吸収剤は、優れたＵＶ−Ａ遮蔽能を有してはいるが、化粧品で使用する媒体への溶解性が乏しく、高配合が難しく、配合しても再析出して結晶化するなどの問題がある。
【０００５】
そこで、例えば、特開２０１２−１２１８１０号公報（特許文献１）には、有機系紫外線吸収材が溶解しない媒体を使用しても、有機系紫外線吸収剤が溶解した場合と同等以上の遮蔽能を有する有機系化合物複合粉末を提供することを目的として、基材となる無機粉体表面に、特定の有機系紫外線吸収剤をコーティングした処理粉体を、化粧品媒体に均一に分散させた化粧品が記載されている。
【先行技術文献】
【特許文献】
【０００６】
【特許文献１】特開２０１２−１２１８１０号公報
【発明の概要】
【発明が解決しようとする課題】
【０００７】
しかしながら、特許文献１の化粧品に用いられる複合粉末中の無機粉体は表面活性が高いため、紫外線照射により、有機系化合物の一部が変質し、有機系化合物による紫外線遮蔽効果が消失する可能性がある。
【０００８】
また、近年、ブルーライトと呼ばれる波長の短い可視光線（３８０〜４５０ｎｍ）が、肌に対しても悪影響を及ぼす可能性がある。特許文献１に記載の複合粉体では、ブルーライト領域の光の遮蔽については考えられていない。
【０００９】
そこで、本発明の目的は、紫外線の照射によって劣化しにくく、かつ、ブルーライト領域の光の遮蔽効果の高い複合粉体を提供することである。
【課題を解決するための手段】
【００１０】
本発明者らは、鋭意研究の結果、紫外線遮蔽効果を有する酸化亜鉛や酸化チタンのような無機粉体と、紫外線吸収効果を有する有機系化合物とを単に混合するだけでは、無機粉体と有機系化合物の一方の機能しか発現しないこと、または、互いの機能が干渉し合って、単独配合の場合よりも遮蔽力が低下する可能性があること、無機粉体の表面活性によって有機系化合物が変質して無機粉体の機能しか発現しないことが生じる可能性があり、紫外線領域についても、ブルーライト領域についても、十分な遮蔽効果が得られないと考えた。
【００１１】
そして、無機粉体の表面活性を制御することによって、複合粉体全体としては紫外線およびブルーライトの遮蔽効果を高めることができ、かつ、紫外線の照射によって劣化しにくくなることを見出した。
【００１２】
以上の知見に基づいて、本発明に従った複合粉体は、第１の金属元素を含む無機粉体と、第２の金属元素を含み、無機粉体の表面の少なくとも一部を被覆する金属酸化物（ただし、アルカリ土類金属酸化物を除く。）又は金属水酸化物（ただし、アルカリ土類金属水酸化物を除く。）と、紫外線吸収効果を有する有機化合物とを含み、無機粉体と金属酸化物又は金属水酸化物と有機化合物とが複合化されている。
【発明の効果】
【００１３】
本発明に従えば、紫外線の照射によって劣化しにくく、かつ、ブルーライト領域の光の遮蔽効果の高い複合粉体を提供することができる。
【図面の簡単な説明】
【００１４】
【図１】化粧料１〜３の２５０〜７００ｎｍの波長の光の透過率を示す図である。
【発明を実施するための形態】
【００１５】
以下、本発明の実施形態を説明する。なお、本発明は、以下に示される実施形態に限定されるものではなく、本発明の技術的思想を逸脱しない範囲内で各種の変更が可能である。
【００１６】
本発明に従った複合粉体は、第１の金属元素を含む無機粉体と、第２の金属元素を含み、無機粉体の表面の少なくとも一部を被覆する金属酸化物（ただし、アルカリ土類金属酸化物を除く。）又は金属水酸化物（ただし、アルカリ土類金属水酸化物を除く。）と、紫外線吸収効果を有する有機化合物とを含み、無機粉体と金属酸化物又は金属水酸化物と有機化合物とが複合化されている。
【００１７】
第１の金属元素を含む無機粉体は、紫外線遮蔽効果を有することが好ましい。無機粉体は、酸化亜鉛、酸化チタン、酸化セリウム、酸化マグネシウム、水酸化マグネシウム、塩化マグネシウムであることが好ましく、酸化亜鉛であることがより好ましい。
【００１８】
第２の金属元素を含み、無機粉体の表面の少なくとも一部を被覆する金属酸化物（ただし、アルカリ土類金属酸化物を除く。）又は金属水酸化物（ただし、アルカリ土類金属水酸化物を除く。）は、例えば、第１の金属元素よりも表面活性が低い化合物を無機粉体の表面に被覆して表面活性を制御することが可能な化合物であることが好ましい。
【００１９】
金属酸化物又は金属水酸化物は、酸化鉄、酸化アルミニウム、水酸化アルミニウム、含水シリカからなる群より選ばれた１種以上であることが好ましい。
【００２０】
紫外線吸収効果を有する有機化合物は、分子構造中にケトン基を少なくとも１つ含むことが好ましく、ｔ−ブチルメトキシジベンゾイルメタンであることがより好ましい。紫外線吸収効果を有する有機化合物としては、他に、例えば、メトキシ桂皮酸オクチル、オキシベンゾンスルホン酸ナトリウム、ベンゾフェノン誘導体も用いられ得る。
【００２１】
複合粉体は、無機粉体を５５重量％以上〜９５重量％未満、金属酸化物を０重量％より多く５．０重量％以下、有機化合物を５．０重量％以上４０重量％以下含むことが好ましい。
【００２２】
複合粉体には、他の成分を含んでもよく、例えば、疎水化剤を含むことが好ましい。疎水化剤としては、例えば、アルキル基の炭素数が５以上の脂肪酸が好ましく、イソステアリン酸、ステアリン酸、酪酸、カプリル酸、ラウリン酸、パルミチン酸、アラキジン酸、リグノセリン酸等が好ましく、ステアリン酸がより好ましい。
【００２３】
複合粉体は、平均一次粒子径が１００ｎｍ未満であることが好ましい。
【００２４】
複合粉体は、比表面積が１０ｍ２／ｇ以上であることが好ましい。
【００２５】
無機粉体と金属酸化物又は金属水酸化物と有機化合物との複合化は、例えば、湿式で混合および反応させて行われる。
【００２６】
本発明の複合粉体の用途は限定ではなく、例えば、化粧料や紫外線およびブルーライトを遮蔽するためのフィルムに用いることができる。
【実施例】
【００２７】
以下、本発明をさらに具体的に実施例で示すが、本発明はこれらの実施例により限定されるものではない。
【００２８】
実施例１
（ステアリン酸、酸化鉄処理酸化亜鉛の製法）
１０リットルのビーカーに水（イオン交換水）９５００ｇとテイカ社製酸化亜鉛ＭＺ−５００（平均一次粒子径２５ｎｍ：カタログ値、比表面積５０ｍ２／ｇ：代表値）１０００ｇを入れ、撹拌しながら水酸化ナトリウム水溶液を加え、スラリーのｐＨを１２に調整した。得られたスラリーにポリ硫酸第二鉄（日鉄鉱業社製ポリ硫酸第二鉄［Ｆｅ２（ＯＨ）ｎ（ＳＯ４）３−ｎ／２］ｍ：ポリテツ）を６３ｇ（酸化亜鉛に対し、酸化鉄換算で重量比１％）加え、撹拌しながら希硫酸を添加しｐＨを７に調整した。スラリーを８５℃まで加熱したのち、ステアリン酸ナトリウムを１０３ｇ（酸化亜鉛に対し重量比で１０％）加えた後、１時間撹拌を続けた。スラリーのｐＨを中和剤で７に調整した後、更に３０分間撹拌を続けた。ろ紙をセットしたブフナーロートにスラリーを投入してろ過を行った後、残留物をイオン交換水にて洗浄し、乾燥機を用いて１１０℃で乾燥させた。乾燥物についてピンミルを用いて粉砕し、ステアリン酸、酸化鉄処理酸化亜鉛を得た。
【００２９】
（複合体の製法）
トルエン５１００ｇ、アボベンゾン（アシュランド・ジャパン社製エスカロール５１７（ＥＳＣＡＬＯＬ  ５１７））４５０ｇ、ステアリン酸、酸化鉄処理酸化亜鉛２５５０ｇを混合し、サンドグラインダーミル（シンマルエンタープライゼス社製）を用いて解砕処理を行ったあと、減圧しながら加熱することでトルエンを留去した。得られた粉体を乾燥機に入れ、１２０℃で２時間乾燥し、ピンミルにて粉砕を行って、実施例１の複合粉体を得た。
【００３０】
得られた複合粉体について、平均一次粒子径並びに比表面積を測定した。
【００３１】
［平均一次粒子径の測定］
透過型電子顕微鏡（日本電子社製ＪＥＭ−１２３０）にて複合粉体の観察像を取得した。取得した観察像について粒子解析ソフトウェア（Ｍｏｕｎｔｅｃｈ社製Ｍａｃ−Ｖｉｅｗ）で読み込み、粒子の形状・個数をカウントすることにより平均一次粒子径を測定した。
【００３２】
［比表面積の測定］
比表面積測定装置（マウンテック社製ＨＭ  ｍｏｄｅｌ  １２１０）を用い、窒素吸着法にて比表面積を測定した。
【００３３】
平均一次粒子径はカタログ値の一割増しの範囲内、比表面積は代表値の一割減の範囲内に収まっていた。この傾向は後述する実施例、比較例で得られた複合粉体についても同様であった。
【００３４】
実施例２
アボベンゾンを６４０ｇとする以外は実施例１と同様に操作を行い、本発明の複合粉体を得た。
【００３５】
実施例３
アボベンゾンを１３０ｇとする以外は実施例１と同様に操作を行い、本発明の複合粉体を得た。
【００３６】
実施例４
アボベンゾンを１７００ｇとする以外は実施例１と同様に操作を行い、本発明の複合粉体を得た。
【００３７】
実施例５
ポリ硫酸第二鉄を８ｇとする以外は実施例１と同様に操作を行い、本発明の複合粉体を得た。
【００３８】
実施例６
ポリ硫酸第二鉄を３９３ｇとする以外は実施例１と同様に操作を行い、本発明の複合粉体を得た。
【００３９】
実施例７
ポリ硫酸第二鉄６３ｇをポリ塩化アルミニウム（セントラル硝子社製［Ａｌ２（ＯＨ）ｎＣｌ６−ｎ］ｍ：ポリ塩化アルミニウム（ＰＡＣ））６６ｇとする以外は実施例１と同様に操作を行い、本発明の複合粉体を得た。
【００４０】
実施例８
アボベンゾンを１３０ｇとする以外は実施例７と同様に操作を行い、本発明の複合粉体を得た。
【００４１】
実施例９
アボベンゾンを１７００ｇとする以外は実施例７と同様に操作を行い、本発明の複合粉体を得た。
【００４２】
実施例１０
ポリ塩化アルミニウムを８ｇとする以外は実施例７と同様に操作を行い、本発明の複合粉体を得た。
【００４３】
実施例１１
ポリ塩化アルミニウムを４１３ｇとする以外は実施例７と同様に操作を行い、本発明の複合粉体を得た。
【００４４】
実施例１２
ステアリン酸、酸化鉄処理酸化亜鉛２５５０ｇを、酸化鉄処理酸化亜鉛〔ステアリン酸処理なし〕２５５０ｇとする以外は実施例１の（複合体の製法）記載の方法と同様に操作を行い、本発明の複合粉体を得た。
【００４５】
実施例１３
被覆工程に鉄化合物を用いず、珪酸ソーダ（富士化学社製：珪酸ソーダ（３号））を出発原料とした含水シリカにて被覆した含水シリカ処理酸化亜鉛２５５０ｇを（複合体の製法）工程に適用する以外は、実施例１記載の方法と同様に操作を行い、本発明の複合粉体を得た。
【００４６】
実施例１４
アボベンゾンを８０ｇとする以外は実施例１と同様に操作を行い、複合粉体を得た。
【００４７】
実施例１５
アボベンゾンを２５５０ｇとする以外は実施例１と同様に操作を行い、複合粉体を得た。
【００４８】
実施例１６
ポリ硫酸第二鉄を４７３ｇとする以外は実施例１と同様に操作を行い、複合粉体を得た。
【００４９】
比較例１
ステアリン酸、酸化鉄処理酸化亜鉛の製法時に酸化鉄を加えない以外は実施例１と同様に操作を行い、複合粉体を得た。
【００５０】
比較例２
ポリ硫酸第二鉄６３ｇを塩化カルシウム（トクヤマ社製：粒状塩化カルシウム）２０ｇとする以外は実施例１と同様に操作を行い、複合粉体を得た。
【００５１】
比較例３
ポリ硫酸第二鉄６３ｇを硫酸マグネシウム（赤穂化成社製：精製硫酸マグネシウム）４４ｇとする以外は実施例１と同様に操作を行い、複合粉体を得た。
【００５２】
比較例４
ステアリン酸、酸化鉄処理酸化亜鉛の製造時に酸化鉄を加えず、アボベンゾンとの複合化を行わないこと以外は実施例１と同様に操作を行い、表面処理粉体を得た。
【００５３】
比較例５
実施例１で用いたアボベンゾンを単独で用いた。
【００５４】
［乳化物の調製］
実施例１〜１６と比較例１〜３の複合粉体、比較例４，５の粉体を用いて乳化物を調製した。デカメチルシクロペンタンシロキサン（環状シロキサン）５５ｇにラウリルＰＥＧ−９ポリジメチルシロキシエチルジメチコン（ＨＬＢ７以下のポリエーテル変性シリコーン）５ｇ、流動パラフィン５ｇ、各実施例等に記載した粉体１５ｇを加えて分散機で３０００ｒｐｍにて１０分間分散して油相分散物を得た。得られた油相分散物に、予め２０重量％となるようにデカメチルシクロペンタシロキサンへ溶解させた油性ゲル化剤（千葉製粉社製レオパールＩＳＫ２）５ｇを加え、８０℃に加熱して溶解させた。予めイオン交換水１７ｇ、ブチレングリコール（多価アルコール）３ｇを混合し、８０℃に加熱した水相分散物を、上記油相分散物に３０００ｒｐｍで撹拌しながら加え、さらに３０００ｒｐｍで１０分間分散して乳化物を得た。
【００５５】
得られた乳化物を室温になるまで放冷した後、以下の方法で乳化物の臨界波長、透過率、ＳＰＦ、ＵＶＡＰＦを測定した。
【００５６】
［臨界波長の測定］
得られた乳化物を、Ｈｅｌｉｏｓｃｒｅｅｎ社製ＨＥＬＩＯＰＬＡＴＥＴＭ  ＨＤ６に１．３ｍｇ／ｃｍ２塗布した。３０分間乾燥後、ＳＰＦアナライザーＵＶ−２０００Ｓ（三洋貿易社製）を用いて臨界波長を測定した。
【００５７】
［５５０ｎｍの波長の光の透過率の測定］
得られた乳化物の透過率を測定した。乳化物をポリプロピレンフィルム（三井化学東セロ社製ＯＰＰ＃４０）上に、塗工機（井元製作所社製）およびバーコーター（三ツワフロンテック社製Ｎｏ．６）を用いて均一に塗布し、薄膜を作製した。評価は分光光度計Ｕ−４１００（株式会社日立ハイテクノロジーズ製）を用いて行った。
【００５８】
［ＳＰＦおよびＵＶＡＰＦの測定］
得られた乳化物を、ＳＰＦ測定法（ＩＳＯ２４４４３）に基づき、ＨＥＬＩＯＰＬＡＴＥＴＭ  ＨＤ６に１．３ｍｇ／ｃｍ２塗布した。３０分間乾燥後、上述のＳＰＦアナライザーを用いてＳＰＦとＵＶＡＰＦの測定を行なった。
【００５９】
測定結果に基づいて、（ａ）臨界波長が３８０ｎｍ以上、（ｂ）５５０ｎｍの波長の光の透過率が８０％以上、（ｃ）紫外線照射後のＳＰＦの維持率が８０％以上、（ｄ）ＵＶＡＰＦの維持率が８０％以上の４つの条件のすべてを満たす場合は総合評価を「○」、３つを満たす場合は「△」、満たす条件が２つ以下の場合は「×」とした。結果を表１に示す。
【００６０】
【表１】
2020186180.tif 000002
【００６１】
［化粧料］
表２の配合で乳化物化粧料（日焼け止め化粧料）を作製した。環状シロキサン１４ｇにＨＬＢ７以下のポリエーテル変性シリコーン５ｇ、流動パラフィン５ｇ、実施例１もしくは比較例４の粉体２０ｇ、テイカ社製微粒子酸化チタン（ＭＴＸ−０５ＯＴＳ）５ｇを加えて分散機で３０００ｒｐｍにて１０分間分散して油相分散物を得た。得られた油相分散物に油性ゲル化剤５ｇを加え、８０℃に加熱して油性ゲル化剤を溶解させた。得られた油相分散物に、イオン交換水３２ｇ、多価アルコール１４ｇを予め混合し８０℃に加熱した水相分散物を、３０００ｒｐｍで撹拌しながら加え、さらに３０００ｒｐｍで５分間分散して乳化物を得た。得られた乳化物を室温になるまで放冷した。
【００６２】
【表２】
2020186180.tif 000003
【００６３】
化粧料１，２のＳＰＦとＵＶＡＰＦを測定した。結果を表３に示す。
【００６４】
【表３】
2020186180.tif 000004
【００６５】
表３に示すように、本発明の複合粉体を用いた化粧料１は、化粧料２に比べて、ＳＰＦもＵＶＡＰＦも高い値であった。本願発明の複合粉体は化粧料、特に、日焼け止め化粧料に用いられることで、日焼け止め化粧料のＳＰＦとＵＶＡＰＦを向上させることができる。
【００６６】
実施例１の複合粉体の代わりに比較例５の粉体を用いて同様に乳化物化粧料を作製し、化粧料３とした。化粧料１〜３について、２５０〜７００ｎｍの波長における透過率を測定した。結果を図１に示す。化粧料１は、ブルーライト領域の波長（３８０〜４５０ｎｍ）の光の透過率が化粧料２，３と比べて低く、本発明の複合粉体を化粧料に用いることで、ブルーライト領域の光の遮蔽に効果があることがわかった。
【００６７】
本発明を要約すると以下の通りである。
【００６８】
（１）本発明に従った複合粉体は、第１の金属元素を含む無機粉体と、第２の金属元素を含み、無機粉体の表面の少なくとも一部を被覆する金属酸化物（ただし、アルカリ土類金属酸化物を除く。）又は金属水酸化物（ただし、アルカリ土類金属水酸化物を除く。）と、紫外線吸収効果を有する有機化合物とを含み、無機粉体と金属酸化物又は金属水酸化物と有機化合物とが複合化されている。
【００６９】
（２）本発明に従った複合粉体においては、無機粉体は紫外線遮蔽効果を有することが好ましい。
【００７０】
（３）本発明に従った複合粉体においては、無機粉体は酸化亜鉛であることが好ましい。
【００７１】
（４）本発明に従った複合粉体においては、金属酸化物又は金属水酸化物は、酸化鉄、酸化アルミニウム、水酸化アルミニウム、含水シリカからなる群より選ばれた１種以上であることが好ましい。
【００７２】
（５）本発明に従った複合粉体においては、有機化合物は、分子構造中にケトン基を少なくとも１つ含むことが好ましい。
【００７３】
（６）本発明に従った複合粉体においては、有機化合物は、ｔ−ブチルメトキシジベンゾイルメタンであることが好ましい。
【００７４】
（７）本発明に従った複合粉体は、平均一次粒子径が１００ｎｍ未満であることが好ましい。
【００７５】
（８）本発明に従った複合粉体は、比表面積が１０ｍ２／ｇ以上であることが好ましい。
【００７６】
（９）本発明に従った複合粉体は、無機粉体を５５重量％以上〜９５重量％未満、金属酸化物を０重量％より多く５．０重量％以下、有機化合物を５．０重量％以上４０重量％以下含むことが好ましい。
【００７７】
（１０）本発明に従った複合粉体は、環状シロキサン５５ｇと流動パラフィン５ｇとＨＬＢが７以下のポリエーテル変性シリコーン５ｇとからなる油相に有機−無機複合粉体１５ｇを加えて分散機で３０００ｒｐｍにて１０分間分散して油相分散体を得、油相分散体に水１７ｇと多価アルコール３ｇとからなる水相２０ｇを加えて分散機で３０００ｒｐｍにて１０分間分散して乳化物を得た場合、乳化物の臨界波長が３８０ｎｍ以上であることが好ましい。
【００７８】
（１１）本発明に従った複合粉体は、環状シロキサン５５ｇと流動パラフィン５ｇとＨＬＢが７以下のポリエーテル変性シリコーン５ｇとからなる油相に有機−無機複合粉体１５ｇを加えて分散機で３０００ｒｐｍにて１０分間分散して油相分散体を得、油相分散体に水１７ｇと多価アルコール３ｇとからなる水相２０ｇを加えて分散機で３０００ｒｐｍにて１０分間分散して乳化物を得た場合、乳化物の５５０ｎｍの透過率が８０％以上であることが好ましい。
【００７９】
（１２）本発明に従った複合粉体は、環状シロキサン５５ｇと流動パラフィン５ｇとＨＬＢが７以下のポリエーテル変性シリコーン５ｇとからなる油相に有機−無機複合粉体１５ｇを加えて分散機で３０００ｒｐｍにて１０分間分散して油相分散体を得、油相分散体に水１７ｇと多価アルコール３ｇとからなる水相２０ｇを加えて分散機で３０００ｒｐｍにて１０分間分散して乳化物を得た場合、乳化物に対し、太陽光と同等のスペクトルを有し、かつ、３４０ｎｍの波長の光の照射量が６３ｋＪ／ｍ２となるように光を照射した場合、照射前後における乳化物のＳＰＦの維持率が８０％以上であることが好ましい。
【００８０】
（１３）本発明に従った複合粉体は、環状シロキサン５５ｇと流動パラフィン５ｇとＨＬＢが７以下のポリエーテル変性シリコーン５ｇとからなる油相に有機−無機複合粉体１５ｇを加えて分散機で３０００ｒｐｍにて１０分間分散して油相分散体を得、油相分散体に水１７ｇと多価アルコール３ｇとからなる水相２０ｇを加えて分散機で３０００ｒｐｍにて１０分間分散して乳化物を得た場合、乳化物に対し、太陽光と同等のスペクトルを有し、かつ、３４０ｎｍの波長の光の照射量が６３ｋＪ／ｍ２となるように光を照射した場合、照射前後における乳化物のＵＶＡＰＦの維持率が８０％以上であることが好ましい。
【００８１】
（１４）本発明に従った乳化物は、（１）〜（１３）のいずれかの複合粉体を含む。
【００８２】
（１５）本発明に従った乳化物においては、臨界波長が３８０ｎｍ以上であることが好ましい。
【００８３】
（１６）本発明に従った乳化物においては、５５０ｎｍの波長の光の透過率が８０％以上であることが好ましい。
【００８４】
（１７）本発明に従った乳化物は、乳化物に対し、太陽光と同等のスペクトルを有し、かつ、３４０ｎｍの波長の光の照射量が６３ｋＪ／ｍ２となるように光を照射した場合、照射前後におけるＳＰＦの維持率が８０％以上であることが好ましい。
【００８５】
（１８）本発明に従った乳化物は、乳化物に対し、太陽光と同等のスペクトルを有し、かつ、３４０ｎｍの波長の光の照射量が６３ｋＪ／ｍ２となるように光を照射した場合、照射前後における乳化物のＵＶＡＰＦの維持率が８０％以上であることが好ましい。
【００８６】
（１９）本発明に従った化粧料は、（１）〜（１３）のいずれかの複合粉体または（１４）〜（１８）のいずれかの乳化物を含む。
【００８７】
以上に開示された実施の形態と実施例はすべての点で例示であって制限的なものではないと考慮されるべきである。本発明の範囲は、以上の実施の形態と実施例ではなく、特許請求の範囲によって示され、特許請求の範囲と均等の意味および範囲内でのすべての修正や変形を含むものである。
【図１】
2020186180.tif 000005